(57)【要約】      （修正有）【課題】各成分が長期にわたって安定に存在し、長期使用に伴う摩擦係数の変動が小さい自動車用緩衝器等の油圧装置用作動油の提供。【解決手段】基油と、亜リン酸エステル化合物及びリン酸エステル化合物からなる群から選択される少なくとも一種と、一級アミン化合物と、グリシジル基又はエポキシ基を有する化合物と、を含み、亜リン酸エステル化合物及びリン酸エステル化合物からなる群から選択される少なくとも一種の含有量が、基油並びに亜リン酸エステル化合物及びリン酸エステル化合物からなる群から選択される少なくとも一種の合計に対して０．１質量％超であり、亜リン酸エステル化合物及びリン酸エステル化合物からなる群から選択される少なくとも一種に対する、一級アミン化合物のモル比率が３０％以上５００％以下、グリシジル基又はエポキシ基を有する化合物のモル比率が１０％以上５００％以下である油圧装置用作動油。【選択図】図１
2020176224.tif 000002
【特許請求の範囲】
【請求項１】
基油と、
亜リン酸エステル化合物及びリン酸エステル化合物からなる群から選択される少なくとも一種と、
一級アミン化合物と、
グリシジル基又はエポキシ基を有する化合物と、
を含み、
前記亜リン酸エステル化合物及びリン酸エステル化合物からなる群から選択される少なくとも一種の含有量が、前記基油並びに前記亜リン酸エステル化合物及びリン酸エステル化合物からなる群から選択される少なくとも一種の合計に対して０．１質量％超であり、
前記亜リン酸エステル化合物及びリン酸エステル化合物からなる群から選択される少なくとも一種に対する前記一級アミン化合物のモル比率が３０％以上５００％以下であり、
前記亜リン酸エステル化合物及びリン酸エステル化合物からなる群から選択される少なくとも一種に対する前記グリシジル基又はエポキシ基を有する化合物のモル比率が１０％以上５００％以下である、
油圧装置用作動油。
【請求項２】
前記亜リン酸エステル化合物が、式（１）
【化１】
2020176224.tif 000011
（式（１）中、Ｒ１及びＲ２は、一方が水素又は炭素数３以上３０以下の飽和もしくは不飽和炭化水素基であり、他方が炭素数３以上３０以下の飽和又は不飽和炭化水素基である。）
で表され、
前記リン酸エステル化合物が、式（２）
【化２】
2020176224.tif 000012
（式（２）中、Ｒ３及びＲ４は、一方が水素又は炭素数３以上３０以下の飽和もしくは不飽和炭化水素基であり、他方が炭素数３以上３０以下の飽和又は不飽和炭化水素基である。）
で表される、請求項１に記載の油圧装置用作動油。
【請求項３】
前記一級アミン化合物が、式（３）
【化３】
2020176224.tif 000013
（式（３）中、Ｒ５は、炭素数１２以上３０以下の飽和又は不飽和炭化水素基である。）
で表される、請求項１に記載の油圧装置用作動油。
【請求項４】
前記グリシジル基又はエポキシ基を有する化合物が、式（４）
【化４】
2020176224.tif 000014
（式（４）中、Ｒ６は、炭素数３以上３０以下の飽和又は不飽和炭化水素基である。）
で表される、請求項１に記載の油圧装置用作動油。
【請求項５】
前記亜リン酸エステル化合物及びリン酸エステル化合物からなる群から選択される少なくとも一種の含有量が、前記基油並びに前記亜リン酸エステル化合物及びリン酸エステル化合物からなる群から選択される少なくとも一種の合計に対して０．３質量％以上５．０質量％以下である、請求項１に記載の油圧装置用作動油。
【請求項６】
式（５）
【化５】
2020176224.tif 000015
（式（５）中、Ｒ７及びＲ８は、それぞれ独立して炭素数８以上２４以下の飽和又は不飽和炭化水素基である。）
で表される二級アミド化合物をさらに含む、請求項１に記載の油圧装置用作動油。
【請求項７】
前記二級アミド化合物の含有量が、前記基油、並びに前記亜リン酸エステル化合物及びリン酸エステル化合物からなる群から選択される少なくとも一種、並びに前記二級アミド化合物の合計に対して０．０１質量％以上２．０質量％以下である、請求項６に記載の油圧装置用作動油。
【請求項８】
前記亜リン酸エステル化合物及びリン酸エステル化合物からなる群から選択される少なくとも一種が、ジオレイルハイドロジェンホスファイトである、請求項１に記載の油圧装置用作動油。
【請求項９】
前記一級アミン化合物が、オレイルアミンである、請求項１に記載の油圧装置用作動油。
【請求項１０】
前記グリシジル基又はエポキシ基を有する化合物が、オクチルグリシジルエーテルである、請求項１に記載の油圧装置用作動油。
【請求項１１】
請求項１に記載の油圧装置用作動油を備える油圧装置。
【請求項１２】
シリンダと、
前記シリンダに対して相対的に移動可能なピストンロッドと、
前記シリンダに固定され前記ピストンロッドと摺動するオイルシールと、
前記シリンダの内部に注入された請求項１に記載の油圧装置用作動油と、
を備える、請求項１１に記載の油圧装置。
【請求項１３】
前記ピストンロッドの表面の少なくとも一部にクロムめっきが施されている、請求項１２に記載の油圧装置。
【請求項１４】
自動車用緩衝器である、請求項１２に記載の油圧装置。
【発明の詳細な説明】
【技術分野】
【０００１】
本発明は、油圧装置用作動油及びその油圧装置用作動油を用いた油圧装置に関する。
【背景技術】
【０００２】
ピストンロッド、オイルシール、及び作動油を備える油圧装置において、オイルシールはピストンロッドに常に接触するように配置され、油圧装置の内部から作動油が外部に流出することを防ぐ役割を担う。
【０００３】
オイルシールはゴム系の材料により構成されるため、金属により構成されるピストンロッド表面に対する接触面は大きな摩擦係数を持つ。そのため、油圧装置でピストンロッドが往復動する際には、オイルシールとピストンロッドとの間に大きな摩擦力が発生する。
【０００４】
オイルシールとピストンロッドとの間に発生する摩擦力が大き過ぎる場合、ピストンロッドが滑らかに動きにくくなる。特に自動車用緩衝器（ショックアブソーバ）においては、旋回や加減速といった車体の運動に伴い、ピストンロッドの往復動方向に対して垂直な方向からオイルシールに対して力がかかるため、大きな摩擦力が生じやすい環境にある。そのため、オイルシールとピストンロッドとの間の摩擦係数が大きい自動車用緩衝器を適用した自動車では、路面の凹凸に起因する振動が十分に減衰されないまま搭乗者に伝わり、乗り心地が悪くなるという問題がある。
【０００５】
乗り心地を改善するために、自動車用緩衝器の作動油に添加物を配合して、オイルシールとピストンロッドとの間の摩擦力を適宜低減させる試みがなされている。
【０００６】
例えば、特許文献１には、基油に、特定の硫黄含有化合物及び特定の極性基含有化合物を配合することにより、摩擦低減効果を発現する潤滑油組成物が開示されている。極性基含有化合物としては、アミノ基、アミド基及び水酸基から選ばれる少なくとも一種の極性基並びに炭素数３〜２４のアルキル基を有する化合物が開示されている。また、特許文献１には、耐摩耗剤又は極圧剤として、リン酸エステル化合物、亜リン酸エステル化合物を含む物質を添加できることが開示されている。
【先行技術文献】
【特許文献】
【０００７】
【特許文献１】国際公開第２０１１／０６８１３７号
【発明の概要】
【発明が解決しようとする課題】
【０００８】
特許文献１に記載のように、自動車用緩衝機の作動油に配合されたリン酸エステル化合物及び亜リン酸エステル化合物によってオイルシールとピストンロッドとの間の摩擦係数を任意に低減し、乗り心地を調整することができる。前述の摩擦係数は、例えば操舵性を重視する場合はやや高めに、乗り心地を重視する場合には低めに調整される。しかし、リン酸エステル化合物及び亜リン酸エステル化合物は、摩擦係数の調整能力に優れるものの、経年劣化により失活しやすい。一般的に、自動車用緩衝器に含まれる作動油は、自動車製造時から自動車廃棄時まで一度も交換されることなく使用され続ける。自動車の平均車齢は年々伸びており、自動車検査登録情報協会の調査によれば、２０１７年時点でおよそ１４年に達している。したがって、リン酸エステル化合物又は亜リン酸エステル化合物を配合した従来の緩衝機用作動油を自動車用緩衝器に用いた場合、このような長期間の使用による経年劣化でリン酸エステル化合物又は亜リン酸エステル化合物が失活する結果、摩擦係数が使用開始当初と比較して上昇し、乗り心地が悪化する。そのため、特に自動車用緩衝器のような油圧装置では、長期使用に伴うオイルシールとピストンロッドとの間の摩擦係数の変動を小さくすることが望まれている。
【０００９】
上記従来の状況に鑑み、本発明は、各成分が長期にわたって安定に存在し、長期使用に伴う摩擦係数の変動が小さい自動車用緩衝器等の油圧装置用作動油、及びその作動油を用いた油圧装置を提供することを目的とする。
【課題を解決するための手段】
【００１０】
上記課題を解決するため、本発明の油圧装置用作動油は、基油と、亜リン酸エステル化合物及びリン酸エステル化合物からなる群から選択される少なくとも一種と、一級アミン化合物と、グリシジル基又はエポキシ基を有する化合物と、を含み、前記亜リン酸エステル化合物及びリン酸エステル化合物からなる群から選択される少なくとも一種の含有量が、前記基油並びに前記亜リン酸エステル化合物及びリン酸エステル化合物からなる群から選択される少なくとも一種の合計に対して０．１質量％超であり、前記亜リン酸エステル化合物及びリン酸エステル化合物からなる群から選択される少なくとも一種に対する前記一級アミン化合物のモル比率が３０％以上５００％以下であり、前記亜リン酸エステル化合物及びリン酸エステル化合物からなる群から選択される少なくとも一種に対する前記グリシジル基又はエポキシ基を有する化合物のモル比率が１０％以上５００％以下であることを特徴とする。
【００１１】
また、本発明は、上記の油圧装置用作動油を備える油圧装置である。
【発明の効果】
【００１２】
本発明により、各成分が長期にわたり安定に存在し、オイルシール及びピストンロッド間で発生する摩擦係数を長期間にわたって維持可能な油圧装置用作動油、及び該油圧装置用作動油を用いた油圧装置を提供することができる。
前記した以外の課題、構成及び効果は、以下の実施形態の説明により明らかにされる。
【図面の簡単な説明】
【００１３】
【図１】本発明の一実施形態に係る自動車用緩衝器の断面図である。
【図２】オイルシールとピストンロッドとの間の摩擦力を推定するために用いた往復動摩擦試験機の概略図である。
【発明を実施するための形態】
【００１４】
以下、実施の形態に基づき本発明を詳細に説明する。
本発明の一実施形態に係る油圧装置用作動油は、（Ａ）基油と、（Ｂ）亜リン酸エステル化合物及びリン酸エステル化合物からなる群から選択される少なくとも一種と、（Ｃ）一級アミン化合物と、（Ｄ）グリシジル基又はエポキシ基を有する化合物と、を含み、前記亜リン酸エステル化合物及びリン酸エステル化合物からなる群から選択される少なくとも一種の含有量が、前記基油並びに前記亜リン酸エステル化合物及びリン酸エステル化合物からなる群から選択される少なくとも一種の合計に対して０．１質量％超であり、前記亜リン酸エステル化合物及びリン酸エステル化合物からなる群から選択される少なくとも一種に対する前記一級アミン化合物のモル比率が３０％以上５００％以下であり、前記亜リン酸エステル化合物及びリン酸エステル化合物からなる群から選択される少なくとも一種に対する前記グリシジル基又はエポキシ基を有する化合物のモル比率が１０％以上５００％以下である。
【００１５】
上記（Ａ）の基油としては、油圧装置用作動油として従来使用されている鉱油系及び／又は合成油系の基油から任意の材料を選択可能である。鉱油系の基油としては、例えば、パラフィン系鉱油、ナフテン系鉱油等が挙げられる。
【００１６】
合成油系の基油としては、例えば、ポリブテン、ポリプロピレン、ポリαオレフィン、ポリオールエステル、脂肪酸モノエステル、芳香族モノエステル、脂肪酸ジエステル、脂肪族多塩基酸エステル、芳香族多塩基酸エステル、ポリオールポリエステル、リン酸エステル等のエステル、ポリアルキレングリコール、ポリフェニルエーテル、ポリグリコール、アルキルベンゼン、合成ナフテン、イオン液体等が挙げられる。
【００１７】
これらの基油の中で、本実施形態における基油としてはパラフィン系鉱油、ナフテン系鉱油、ポリαオレフィン、ポリフェニルエーテル、アルキルベンゼン、合成ナフテン、シリコーン、ポリアルキレングリコール等が好ましい。これらの基油は、いずれか一種を単独で用いてもよく、二種以上を組み合わせて用いてもよい。
【００１８】
基油の好ましい動粘度は、油圧装置用作動油が適用される油圧装置により異なるが、例えば油圧装置が自動車用緩衝器である場合、低温状態における流動性の観点から、４０℃における動粘度（ＩＳＯ３４４８：１９９２に基づく試験）が、８ｍｍ２／ｓ（ｃＳｔ）以上、１７ｍｍ２／ｓ（ｃＳｔ）以下の範囲であることが好ましい。
【００１９】
上記（Ｂ）の材料としては、亜リン酸エステル化合物及びリン酸エステル化合物からなる群から選択される少なくとも一種を用いる。リン酸エステル化合物及び亜リン酸エステル化合物のいずれも、ピストンロッド表面に露出した金属の触媒作用によりリン酸基及び／又は亜リン酸基がプロトンを放出してピストンロッドの表面に吸着され、安定した吸着膜を形成する。形成された吸着膜の厚さはリン酸エステル化合物及び亜リン酸エステル化合物のアルキル基の長さに依存する。アルキル基の長さを変更することによって吸着膜の厚さを制御し、ピストンロッド及びオイルシール間で発生する摩擦係数を任意に調節することが可能である。
【００２０】
上記（Ｂ）の材料として用いる亜リン酸エステル化合物は、下記式（１）に示す構造を有することが好ましい。式（１）において、Ｒ１及びＲ２は、一方が水素又は炭素数３以上３０以下の炭化水素基であり、他方が炭素数３以上３０以下の炭化水素基である。溶解性の観点から、上記の炭素数は３以上１８以下であればより好ましい。これらの炭化水素基は、飽和炭化水素基であるアルキル基であってもよいし、あるいはアルケニル基等の不飽和炭化水素基であってもよい。一方が飽和炭化水素基であり、他方が不飽和炭化水素基であってもよい。
【化１】
2020176224.tif 000003
【００２１】
また、上記（Ｂ）の材料として用いられるリン酸エステル化合物は、下記式（２）に示す構造を有することが好ましい。式（２）において、Ｒ３及びＲ４は、一方が水素又は炭素数３以上３０以下の炭化水素基であり、他方が炭素数３以上３０以下の炭化水素基である。上記の炭素数は３以上１８以下であればより好ましい。これらの炭化水素基は、飽和炭化水素基であるアルキル基であってもよいし、あるいはアルケニル基等の不飽和炭化水素基であってもよい。一方が飽和炭化水素基であり、他方が不飽和炭化水素基であってもよい。
【化２】
2020176224.tif 000004
【００２２】
上記の亜リン酸エステル化合物及びリン酸エステル化合物における飽和炭化水素基の例としては、ジエチルヘキシル基、ラウリル基、ミリスチル基、セチル基、ステアリル基等のアルキル基が挙げられる。また、不飽和炭化水素基の例としては、オレイル基等が挙げられる。Ｒ１、Ｒ２、Ｒ３及びＲ４は、全て同一の炭化水素基であってもよいし、異なる炭化水素基であってもよい。あるいは、Ｒ１、Ｒ２、Ｒ３及びＲ４のうち、一部が同一の炭化水素基であり、それ以外は異なる炭化水素基により構成されていてもよい。（Ｂ）の材料として用いられる亜リン酸エステル化合物及び／又はリン酸エステル化合物は、いずれか一種を単独で用いてもよいし、複数種の亜リン酸エステル化合物及び／又はリン酸エステル化合物を混合して用いてもよい。
【００２３】
（Ｂ）の材料として用いる亜リン酸エステル化合物の具体例としては、ジエチルヘキシルハイドロジェンホスファイト、ジラウリルハイドロジェンホスファイト、ジステアリルハイドロジェンホスファイト、ジオレイルハイドロジェンホスファイト等が挙げられる。特に、ジオレイルハイドロジェンホスファイトが好ましく用いられる。また、（Ｂ）の材料として用いるリン酸エステル化合物としては、エチルヘキシルアシッドホスフェート、ラウリルアシッドホスフェート、ステアリルアシッドホスフェート、オレイルアシッドホスフェート等が挙げられる。
【００２４】
（Ｂ）の材料の配合量は、（Ａ）の基油及び（Ｂ）の材料の合計に対して０．３質量％以上５．０質量％以下であることがより好ましい。なお、（Ｂ）の材料は、０．１質量％を超える配合量であれば効果を発揮し、０．３質量％以上配合されることで十分な効果を発揮する。また、配合量が５．０質量％を超えても同様の効果を発揮するが、基油への溶解性を良好に維持する観点から、配合量は５．０質量％以下であることが好ましい。
【００２５】
（Ｃ）の材料である一級アミン化合物としては、アンモニアの水素原子の一つを炭化水素基又は芳香族基によって置換した化合物であれば適用可能である。好ましくは、一級アミン化合物として下記式（３）で表される化合物を用いる。式（３）において、Ｒ５は、炭素数１２以上３０以下の飽和又は不飽和炭化水素基である。ただし、基油への良好な溶解性を確保する観点から、これらの炭化水素基の炭素数は１２以上２２以下であることがより好ましい。このような飽和炭化水素基の例として、ドデシル基、ミリスチル基、セチル基、ステアリル基等のアルキル基が挙げられる。また、不飽和炭化水素基として、オレイル基、エルシル基等のアルケニル基等が挙げられる。
【化３】
2020176224.tif 000005
【００２６】
上記（Ｂ）の材料である亜リン酸エステル化合物及びリン酸エステル化合物は、長期使用に伴う劣化により酸性リン酸エステル化合物を生じる。このような酸性リン酸エステル化合物は反応性が高く、上記（Ｂ）の亜リン酸エステル化合物及びリン酸エステル化合物を攻撃するため、連鎖的に（Ｂ）の材料の劣化が進行する。上記（Ｃ）の一級アミン化合物は、酸性リン酸エステル化合物を捕捉することで（Ｂ）の材料の連鎖的な劣化反応を防ぎ、オイルシールとピストンロッド間の摩擦係数を長期間にわたって保つことを可能にする。
【００２７】
上記（Ｃ）の材料の具体例としては、ドデシルアミン、パルミチルアミン、パルミトレイルアミン、オレイルアミン等が挙げられる。オレイルアミンは特に好ましく用いられる。
【００２８】
（Ｃ）の材料である一級アミン化合物の配合量については、（Ｂ）の材料に対する一級アミン化合物のモル比率が３０％以上５００％以下であり、好ましくは５０％以上３００％以下である。なお、（Ｃ）の一級アミン化合物のモル比率が３０％以上であれば効果を発揮し、５０％以上３００％以下の範囲で配合されることで十分な効果を発揮する。モル比率が３００％を超えても同様の効果を発揮するが、過剰に配合した一級アミン化合物は十分に基油へ溶解せず、亜リン酸エステル化合物の表面吸着を阻害する悪影響を持つ。そのため、モル比率は３００％以下であることがより好ましい。
【００２９】
（Ｄ）の材料であるグリシジル基又はエポキシ基を有する化合物としては、任意の化合物を採用することができるが、特に、下記式（４）で表されるグリシジルエーテルが好ましく用いられる。式（４）において、Ｒ６は、炭素数３以上３０以下の飽和又は不飽和炭化水素基である。ただし、基油への良好な溶解性を確保する観点から、これらの炭化水素基の炭素数は８以上２２以下であることがより好ましい。このような炭化水素基の例として、ラウリル基、ミリスチル基、セチル基、ステアリル基等のアルキル基が挙げられる。また、不飽和炭化水素基として、オレイル基、エルシル基等のアルケニル基が挙げられる。
【化４】
2020176224.tif 000006
【００３０】
上記（Ｄ）の材料の具体例としては、ブチルグリシジルエーテル、オクチルグリシジルエーテル、ステアリルグリシジルエーテル等が挙げられる。特に好ましくは、オクチルグリシジルエーテルである。
【００３１】
上述のように、（Ｃ）の材料である一級アミン化合物は、酸性リン酸エステル化合物を捕捉することで（Ｂ）の亜リン酸エステル化合物及び／又はリン酸エステル化合物の連鎖的な劣化反応を防ぎ、（Ｂ）がオイルシールとピストンロッド間における摩擦の調節機能を長期間にわたって保つことを可能にする。しかし同時に、（Ｃ）の一級アミン化合物は、（Ｂ）の亜リン酸エステル化合物及び／又はリン酸エステル化合物に対する攻撃性を持つ。したがって、（Ａ）基油に対し、（Ｂ）亜リン酸エステル化合物及び／又はリン酸エステル化合物、及び（Ｃ）一級アミン化合物のみが配合された油圧装置用作動油では、長期間の使用により（Ｃ）一級アミン化合物による攻撃で（Ｂ）亜リン酸エステル化合物及び／又はリン酸エステル化合物の効果が失活し、摩擦力が上昇する。ここで、油圧装置用作動油に対し前述の（Ｄ）の材料であるグリシジル基又はエポキシ基を有する化合物を配合することで、上記（Ｂ）亜リン酸エステル化合物やリン酸エステル化合物の分解反応を抑制することができる。これによって、（Ｂ）亜リン酸エステル化合物及び／又はリン酸エステル化合物の劣化により生じる酸性リン酸エステル化合物を（Ｃ）の一級アミン化合物で捕捉することで連鎖的な劣化反応を抑制しつつ、（Ｃ）一級アミン化合物の攻撃による（Ｂ）亜リン酸エステル化合物及び／又はリン酸エステル化合物の分解をも同時に抑制し、オイルシール及びピストンロッド間で発生する摩擦係数を長期間にわたって変動なく保つことができる。
【００３２】
（Ｄ）の材料であるグリシジル基又はエポキシ基を有する化合物の配合量については、（Ｂ）の材料に対するグリシジル基又はエポキシ基を有する化合物のモル比率が１０％以上５００％以下であり、好ましくは５０％以上３００％以下である。なお、（Ｄ）のグリシジル基又はエポキシ基を有する化合物のモル比率が１０％以上であれば効果を発揮し、５０％以上配合されることで十分な効果を発揮する。また、モル比率が３００％を超えても同様の効果を発揮するが、基油への溶解性を良好に維持する観点から、モル比率は３００％以下であることが好ましい。
【００３３】
また、本実施形態に係る油圧装置用作動油は、必要に応じて、下記式（５）で表される二級アミド化合物をさらに配合することができる。式（５）において、Ｒ７及びＲ８は、それぞれ独立して炭素数８以上２４以下の飽和又は不飽和炭化水素基である。ただし、基油への良好な溶解性を確保する観点から、これらの炭化水素基の炭素数は１２以上２２以下であることがより好ましい。このような飽和炭化水素基の例として、ドデシル基、ミリスチル基、セチル基、ステアリル基等のアルキル基が挙げられる。また、不飽和炭化水素基として、オレイル基、エルシル基等のアルケニル基等が挙げられる。
【化５】
2020176224.tif 000007
【００３４】
上記二級アミド化合物の具体例としては、Ｎ−ステアリルオレイン酸アミド、Ｎ−ステアリルエルシリン酸アミド、Ｎ−セチルオレイン酸アミド、Ｎ−セチルエルシリン酸アミド、Ｎ−ミリスチルオレイン酸アミド、Ｎ−ミリスチルエルシリン酸アミド、Ｎ−ドデシルオレイン酸アミド、Ｎ−ドデシルエルシリン酸アミド等が挙げられる。
【００３５】
二級アミド化合物の配合量については、（Ａ）の基油、（Ｂ）の亜リン酸エステル化合物及びリン酸エステルからなる群から選択される少なくとも一種、及び二級アミド化合物の合計に対して、０．０１質量％以上２．０質量％以下の範囲とすることが好ましい。
【００３６】
本実施形態に係る油圧装置用作動油には、その効果を阻害しない範囲で添加剤を適宜配合してもよい。具体的な添加剤としては、摩耗防止剤、油性向上剤、酸化防止剤、無灰系分散剤、金属系分散剤、粘度指数向上剤、流動点降下剤、金属不活性化剤、防錆剤、及び消泡剤等が挙げられる。
【００３７】
これらの中で、本実施形態に係る油圧装置用作動油は、酸化防止剤、無灰系分散剤、金属系分散剤、粘度指数向上剤、防錆剤、及び消泡剤からなる群から選択される少なくとも一種の添加剤を含むことが好ましい。
【００３８】
摩耗防止剤としては、例えば、ジチオリン酸亜鉛及びその誘導体、硫黄化合物及びその誘導体、二硫化モリブデン及びその誘導体等が挙げられる。
【００３９】
油性向上剤としては、例えば、脂肪族アルコール及びその誘導体、脂肪酸エステル及びその誘導体、脂肪酸及びその誘導体、アミン化合物及びその誘導体等が挙げられる。
【００４０】
酸化防止剤としては、例えば、アミン系酸化防止剤及びその誘導体、フェノール系酸化防止剤及びその誘導体、硫黄系酸化防止剤及びその誘導体、カーバメイト系酸化防止剤及びその誘導体等が挙げられる。
【００４１】
無灰系分散剤としては、例えば、こはく酸イミド及びその誘導体、ベンジルアミン及びその誘導体、エステル及びその誘導体等が挙げられる。
【００４２】
金属系分散剤としては、カルシウムサリシレート及びその誘導体、カルシウムフェネート及びその誘導体、カルシウムスルホネート及びその誘導体、ホウ酸カリウム及びその誘導体等が挙げられる。
【００４３】
粘度指数向上剤としては、ポリメタクリレート及びその誘導体、ポリイソブチレン及びその誘導体、オレフィンコポリマー及びその誘導体等が挙げられる。
【００４４】
流動点降下剤としては、例えば、ポリメタクリレート及びその誘導体、ポリブテン及びその誘導体、ポリアルキルスチレン及びその誘導体等が挙げられる。
【００４５】
金属不活性化剤としては、ベンゾトリアゾール及びその誘導体、チアジアゾール及びその誘導体等が挙げられる。
【００４６】
防錆剤としては、イミダゾール及びその誘導体、ベンゾトリアゾール及びその誘導体、チアジアゾール及びその誘導体等が挙げられる。
【００４７】
消泡剤としては、例えば、シリコーン系消泡剤及びその誘導体、ポリアクリレート系消泡剤及びその誘導体等が挙げられる。
【００４８】
これら各種添加剤の配合量は、合計して、油圧装置用作動油全体の３０質量％未満とすることが好ましい。
【００４９】
次に、本実施形態に係る油圧装置用作動油を用いた油圧装置の構成について、図面を参照して説明する。ここでは油圧装置として、複筒式の自動車用緩衝器を例に挙げて説明する。
【００５０】
図１は、本発明の一実施形態に係る自動車用緩衝器１００の断面図である。自動車用緩衝器１００は複筒式であって、底部を有する筒状の外筒１１、及び外筒１１の内部に外筒１１と同軸に設けられた内筒１２から構成されるシリンダ１と、シリンダ１に対して相対的に移動可能なピストンロッド２とを備える。内筒１２の内部及び内筒１２と外筒１１との間のスペースには、油圧装置用作動油３が注入されている。
【００５１】
ピストンロッド２について、内筒１２に挿入されたその一端側にはピストン４が固定され、他端はシリンダ１から突出するように配置される。ピストン４の外周部は内筒１２の内面に接触する。内筒１２の下端にはボトムバルブ５が固定され、内筒１２の上端にはブッシュ６が固定される。ブッシュ６の中央には貫通穴が設けられ、この貫通穴にピストンロッド２が挿入される。外筒１１の上部にはオイルシール７が固定され、オイルシール７を介して外筒１１の内部は密封される。ピストンロッド２はオイルシール７と摺動可能とされ、これにより、オイルシール７は、ピストンロッド２とブッシュ６との隙間を通って油圧装置用作動油３がシリンダ１の外部に漏れるのを防ぐ。なお、ピストンロッド２の表面の少なくとも一部には、必要に応じて、クロムめっきを施すことができる。クロムめっきを備えることにより、摩耗を防止してシール性能の安定性を高めることができる。
【００５２】
図１に示すとおり、自動車用緩衝器１００においては、ピストン４は、内筒１２の内部を油室Ａと油室Ｂとに隔てている。また、ボトムバルブ５は、内筒１２と外筒１１との間のスペースと油室Ａとを隔てている。ピストン４にはバルブを備えた減衰力発生機構８が設けられている。減衰力発生機構８は、ピストンロッド２が伸長側に移動（ピストンロッド２が図１において上方に移動）する際に、バルブが開いて油室Ａと油室Ｂとの間に断面積の小さな流路を形成し、油圧装置用作動油３の流動を制限することで、所定の減衰力を発生させる。ボトムバルブ５には減衰力発生機構９が設けられている。減衰力発生機構９は、ボトムバルブ５に形成された小断面積の流路により構成される。ピストンロッド２の縮小側に移動（ピストンロッド２が図１において下方に移動）する際に、油室Ａ内の油圧装置用作動油３が小断面積の流路を通ってリザーバ室Ｃに流動することで減衰力が発生する。
【実施例】
【００５３】
次に、実施例及び比較例により本発明をさらに詳細に説明するが、本発明はこれらの実施例によって限定されるものではない。
【００５４】
（１）加速劣化試験
経年使用に伴う油圧装置用作動油の劣化を再現するために、加速劣化試験を実施した。後述の実施例又は比較例に示す種々の配合組成の油圧装置用作動油を圧力容器中に密閉し、１２０℃に維持した恒温槽で１２０時間の加速劣化試験を実施した。一般的に、外気温が１０℃上昇すると、材料の劣化は２倍の速度で進行することが知られている。したがって、１２０℃における１２０時間の加速劣化試験により、２０℃における約１４年の劣化状態を再現できる。加速劣化試験後の油圧装置用作動油を後述する往復動摩擦試験に供し、劣化試験前後の摩擦係数を比較した。
【００５５】
（２）往復動摩擦試験
油圧装置において、オイルシールとピストンロッドとの間に発生する摩擦力を推定するために、往復動摩擦試験機を用いて種々の配合組成の油圧装置用作動油について試験を行った。往復動摩擦試験機としては新東科学株式会社のバウデン試験機ＨＥＩＤＯＮ−１４Ｄ型を使用した。図２に、この往復動摩擦試験機を用いた試験方法の概略を示す。往復動摩擦試験機２００は、往復運動するテーブル２１と、テーブル２１の上に載置された第１試験工具２２と、第１試験工具２２の上で第１試験工具２２に対して相対的に移動可能に配置された第２試験工具２３と、第２試験工具２３を介して第１試験工具２２に荷重を印加する荷重印加部２４とを有する。テーブル２１には第１試験工具２２が固定され、荷重印加部２４には第２試験工具２３が固定される。
【００５６】
第１試験工具２２はピストンロッドと同じ材料であるクロムめっき炭素鋼板を材料として作製し、第２試験工具２３はオイルシールと同じ材料であるニトリルブタジエンゴムを材料として作製した。第１試験工具２２と第２試験工具２３との間には油圧装置用作動油３０を介在させ、この状態でテーブル２１を往復運動させて、第１試験工具２２と第２試験工具２３との間の動摩擦を測定した。油圧装置用作動油３０としては、表１及び表２に示す種々の配合組成のものを順次用いて、各々の油圧装置用作動油を用いた場合における、第１試験工具２２と第２試験工具２３との間の動摩擦係数を測定した。なお、表１及び表２においては、亜リン酸エステル化合物及びリン酸エステル化合物からなる群から選択される少なくとも一種を「リン酸エステル化合物」と表記し、グリシジル基又はエポキシ基を有する化合物を「エポキシ系化合物」と表記している。表１及び表２中、「リン酸エステル化合物（１）」は式（１）においてジオレイルハイドロジェンホスファイトの構造を有する亜リン酸エステル化合物であり、「リン酸エステル化合物（２）」は、ジラウリルハイドロジェンホスファイトである。上記の試験結果を、ピストンロッドとオイルシールとの間の摩擦力に相当するものとして、上記の種々の配合組成の油圧装置用作動油を評価した。
【００５７】
往復動摩擦試験の条件は下記の通りである。
使用試験機名：バウデン試験機  ＨＥＩＤＯＮ−１４Ｄ型
第１試験工具の材料：クロムめっき炭素鋼板
第２試験工具の材料：ニトリルブタジエンゴム
〔試験条件〕
試験温度：６０℃
荷重印加部の印加荷重：２０Ｎ
テーブルの動作振幅：１０ｍｍ
テーブルの速度：２ｍｍ／ｓｅｃ
【００５８】
表１及び表２に、種々の組成の油圧装置用作動油に関して、加速劣化試験前後の摩擦係数を試験温度６０℃で測定した結果を示す。表１及び表２に示した実施例１〜１３についての試験結果から明らかなように、いずれの油圧装置用作動油についても、往復動摩擦試験により測定した加速劣化試験後の摩擦係数の変動は、加速劣化試験前の摩擦係数と比較して０．０３程度に収まっている。また、加速劣化試験後の摩擦係数を加速劣化試験前の摩擦係数で除した値（摩擦係数比率）は、いずれの実施例についても１に近い値（０．８９から１．２８の範囲）であった。すなわち、加速劣化試験による摩擦係数の変動は極めて小さい。これらの結果から、実施例１〜１３の油圧装置用作動油を用いた自動車用緩衝器は、乗用車の平均的な使用期間であるおよそ１４年間にわたってピストンロッドとオイルシールとの間の摩擦係数をほぼ一定に維持可能であることが示唆された。
【００５９】
これに対し、比較例１の油圧装置用作動油は、基油のみの組成であり、リン酸エステル化合物、一級アミン化合物及びエポキシ系化合物はいずれも配合されていない。比較例１についての試験結果は、加速劣化試験前の摩擦係数が０．７２９、加速劣化試験後の摩擦係数が０．７２３であり、加速劣化試験前後の摩擦係数比率こそ０．９９と小さかったが、一方でピストンロッドとオイルシールとの間の摩擦係数は高い。したがって、比較例１の油圧装置用作動油を自動車用緩衝器に使用した場合、ピストンロッドがスムーズに動かないためゴツゴツとした感触が乗り手に伝わり、乗り心地に劣ることが示唆された。
【００６０】
比較例２の油圧装置用作動油は、基油に、亜リン酸エステル化合物は配合されているものの、配合量が基油及び亜リン酸エステル化合物の合計に対して０．１質量％と少量である。そのため、加速劣化試験前の摩擦係数が０．１６４であるのに対し、加速劣化試験後の摩擦係数は０．４９３と大きく上昇した。したがって、比較例２の油圧装置用作動油を自動車用緩衝器に使用した場合には、乗用車の平均的な使用期間であるおよそ１４年間の使用後は乗り心地が悪化することが示唆された。
【００６１】
比較例３の油圧装置用作動油は、基油に、亜リン酸エステル化合物及びエポキシ系化合物を配合しているが、一級アミン化合物の配合量（モル比率）が亜リン酸エステル化合物に対して２０％と少量である。比較例３についての試験結果は、加速劣化試験前の摩擦係数が０．１１１、加速劣化試験後の摩擦係数が０．４１２であり、また、加速劣化試験前後の摩擦係数比率は３．７１となり、加速劣化試験後に摩擦係数が大きく上昇した。これは、一級アミン化合物の配合量が不十分であるため、亜リン酸エステル化合物の分解生成物により連鎖的に劣化が進行したからである。したがって、比較例３の油圧装置用作動油を自動車用緩衝器に使用した場合には、乗用車の平均的な使用期間であるおよそ１４年間の使用後は乗り心地が悪化することが示唆された。
【００６２】
比較例４の油圧装置用作動油は、基油に、亜リン酸エステル化合物、及び一級アミン化合物を配合し、さらに、エポキシ系化合物を亜リン酸エステル化合物に対するモル比率で５％配合している。比較例４についての試験結果は、加速劣化試験前の動摩擦係数が０．１０７、加速劣化試験後の動摩擦係数が０．２９８であり、また、加速劣化試験前後の摩擦係数比率は２．７９となり、加速劣化試験後に摩擦係数が大きく上昇した。これは、エポキシ系化合物の配合量が不十分であるために、一級アミン化合物による亜リン酸エステルの分解反応を十分抑制することができなかったからである。したがって、比較例４の油圧装置用作動油を自動車用緩衝器に使用した場合には、乗用車の平均的な使用期間であるおよそ１４年間の使用後は乗り心地が悪化することが示唆された。
【００６３】
以上説明したように、本発明の実施例に係る油圧装置用作動油を油圧装置に用いた場合には、オイルシールとピストンロッドとの間で発生する動摩擦係数を適宜低減するとともに、乗用車の平均的な使用期間であるおよそ１４年間にわたって摩擦係数をほぼ一定に保つことができる。
【００６４】
【表１】
2020176224.tif 000008
【表２】
2020176224.tif 000009
【００６５】
（２）自動車用緩衝器を搭載した自動車による官能試験
実施例１及び比較例１に係る２種類の配合組成の油圧装置用作動油に対して、１２０℃で１２０時間の加速劣化試験を実施し、試験前後の作動油を封入した自動車用緩衝器を作製した。この自動車用緩衝器を実際に搭載した自動車を動かし、その乗り心地についての官能試験を行った。具体的には、官能試験を行う２名の試験者が、加速劣化試験実施前後の油圧装置用作動油を封入した自動車用緩衝器を搭載する自動車に搭乗し、路面の凹凸に起因する振動が伝わる度合いについて５点満点で評価した。評価点は高いほど（数値が大きいほど）乗り心地が優れていることを示す。２名の試験者による評価点の平均点を最終的な評価点とした。その結果を表３に示す。
【００６６】
【表３】
2020176224.tif 000010
【００６７】
表３に示すように、実施例１の油圧装置用作動油を封入した自動車用緩衝器を搭載した自動車は、比較例１に示した油圧装置用作動油を封入した自動車用緩衝器を搭載した自動車に比べて、加速劣化試験後も乗り心地が優れていることが分かった。この結果は、実施例１では加速劣化試験後も摩擦係数が低く保たれているためと推測される。
【００６８】
なお、実施例１以外の実施例の油圧装置用作動油を用いた自動車用緩衝器を搭載した自動車においても、実施例１の油圧装置用作動油を用いた場合と同様に、加速劣化試験前後の乗り心地の変動が小さいという結果が得られる。また、比較例１以外の比較例の油圧装置用作動油を用いた自動車用緩衝器を搭載した自動車においても、比較例１の油圧装置用作動油を用いた場合と同様に、加速劣化試験前後で乗り心地の変動が大きいという結果が得られる。
【００６９】
以上説明したとおり、本発明により、オイルシールとピストンロッドとの摩擦係数を長期間にわたって低減し、且つ摩擦係数の変動が小さい油圧装置用作動油を提供することができる。さらに、その油圧装置用作動油を用いた油圧装置を提供することができる。本発明に係る作動油を用いた自動車用緩衝器を搭載した自動車は、路面の凹凸に起因する振動が搭乗者に伝わる度合いを長期にわたって低減し、よい乗り心地を維持することができる。
【００７０】
なお、本発明は、以上説明した実施の形態に限定されない。本発明の要旨を変更しない範囲で、具体的な構成材料、部品等を変更してもよい。また、本発明の構成要素を含んでいれば、公知の技術を追加し、あるいは公知の技術で置き換えることも可能である。
【符号の説明】
【００７１】
１  シリンダ
２  ピストンロッド
３  油圧装置用作動油
４  ピストン
５  ボトムバルブ
６  ブッシュ
７  オイルシール
８、９  減衰力発生機構
１１  外筒
１２  内筒
２１  テーブル
２２  第１試験工具
２３  第２試験工具
２４  荷重印加部
３０  油圧装置用作動油
１００  自動車用緩衝器
２００  往復動摩擦試験機
【図１】
2020176224.tif 000016
【図２】
2020176224.tif 000017